Brevet FR2672829A1 — publié le 19920821

i La présente invention concerne un procédé pour réaliser une liaison par brasage entre deux pièces et notamment une pièce en céramique et une pièce métallique, ainsi qu'un ensemble comportant une liaison rigide brasée obtenue par ce procédé. Selon ce procédé, on assemble les pièces à braser en interposant entre leurs surfaces de contact une brasure constituée d'un métal ou d'un alliage métallique dont le point de fusion est à une tempéra- ture moins élevée que le point de fusion des matériaux constituant les pièces à réunir, on élève la tempéra- ture de l'ensemble des pièces, afin de fondre la brasure, la brasure en fusion mouillant la surface en contact des pièces, on refroidit l'ensemble des pièces en contrôlant la température afin de solidifier la brasure pour réaliser un ensemble rigide avec les pièces. Il est connu de réaliser par brasure des liaisons céramique-métal. Les céramiques pressées isostatiquement, de bonne qualité en densité, sont frittées pour former une pièce qui est ensuite, par exemple lorsque la céramique est une alumine, métallisée après frittage pour obtenir en surface des propriétés physico- chimiques permettant une mouillabilité de la brasure. Cette dernière est généralement un alliage tel que par exemple argent-cuivre, or-nickel, or-cuivre, ou uni- quement un élément de ces alliages. Bien que les brasures connues donnent satis- faction, les interfaces pièces-brasure de matériaux différents restent une difficulté de réalisation, particulièrement lorsqu'il y a des problèmes de mouillabilité entre la brasure fondue et la surface de contact des pièces à braser. En effet, les liaisons telles que céramique- métal, réalisées avec une brasure, posent généralement des problèmes d'adhérence dûs aux propriétés physiques et chimiques très différentes et parfois incompatibles des matériaux en contact, à braser. Le manque d'adhérence entre une brasure et un matériau est lié à un manque de mouillabilité (la mouillabilité étant un phénomène complexe) de la brasure fondue sur le matériau. On a déjà proposé une métallisation préalable à la brasure des surfaces de contact des pièces à braser, constituant un dépôt en surface sous forme d'un film Ce procédé présente l'inconvénient résidant dans une adhérence relativement faible du film, pouvant générer un décollement de la brasure On a aussi proposé une métallisation dite "dure", préalable à la brasure, des surfaces de contact des pièces céramiques à braser, avec des métaux par exemple réfractaires, tels que le molybdène et le manganèse Cette métallisation n'est pas utilisable pour des pièces ouvragées, donc sensibles aux contraintes thermiques De même elle n'est pas utilisable pour des pièces d'oxydes métalliques ou autres matériaux ayant un point de fusion inférieur à la température de métallisation En effet, la métalli- sation dite-dure, consiste en une réduction des oxydes des métaux réfractaires à une température supérieure à 1300 'C, sous atmosphère contrôlée d'hydrogène, les oxydes étant préalablement déposés sous forme d'une poudre en suspension dans un milieu aqueux. L'invention a pour but de remédier aux inconvénients exposés ci-dessus. Conformément à l'invention, on implante des ions dans au moins une surface de contact d'une des pièces à braser préalablement à l'assemblage des pièces et de la brasure, pour améliorer la mouillabi- lité de la brasure sur la surface de contact implan- tée. On modifie ainsi les propriétés physico- chimiques de la matrice des matériaux constituant les pièces, en surface et/ou dans le volume près de la surface, ce qui améliore le comportement de la brasure fondue sur la surface de contact des pièces, en améliorant sa mouillabilité sur la surface de contact implantée. Suivant d'autres caractéristiques de l'invention: les ions implantés sont choisis parmi les ions Ti, Al, Cr, Mn, Fe, Co, Ni, Cu, Ag, Au, Zr. on implante les ions sur la surface de contact de pièces céramiques. on implante des ions sur la surface de contact de pièces constituées d'un cristal d'oxyde métallique. on implante les ions sur la surface de contact des pièces métalliques. les ions sont répartis majoritairement dans la matrice du matériau de la pièce implantée près de la surface de contact avec la brasure. les ions sont répartis d'une part dans la matrice du matériau de la pièce et en surface de la pièce pour former un film composé majoritairement des ions implantés. L'invention concerne également un ensemble réalisé par la mise en oeuvre du procédé précité, composé de pièces brasées entre elles et notamment d'un ensemble composé d'une pièce en céramique, d'une pièce support de la pièce céramique en métal ou alliage métallique, les pièces étant liées rigidement entre elles par un emmanchement, dans lequel est insérée une brasure liant mécaniquement la pièce céramique et la pièce support. D'autres particularités et avantages de l'invention appraitront au cours de la description qui va suivre, faite en référence aux dessins annexés qui en illustrent deux formes de réalisation à titre d'exemples non limitatifs. La figure 1 est une vue en coupe transver- sale d'un ensemble composé de deux pièces brasées entre elles et qui peut être réalisé selon l'invention La figure 2 est un graphique représentant un premier mode possible de la répartition en densité des ions implantés sur la surface de contact d'une pièce, conformément à une forme de réalisation du procédé visé par l'invention. La figure 3 et un graphique analogue à la Fig 2, représentant un second mode possible de répartition en densité des ions implantés, selon une seconde forme de réalisation du procédé visé par l'invention. Le procédé selon l'invention permet de réaliser, par exemple, une liaison par brasure entre une pièce en céramique et une pièce métallique ou en alliage métallique, entre deux pièces céramiques ou encore entre deux pièces métalliques La céramique peut être avantageusement remplacée par une pièce constituée d'un cristal d'oxyde métallique. Pour améliorer la mouillabilité de la bra- sure fondue sur le matériau, on implante sur les sur- faces de contact des pièces à braser, avant l'assem- blage desdites pièces avec la brasure, des ions spé- cifiques, lorsqu'il est reconnu que la brasure et la surface de contact de la pièce traitée sont compati- bles, ont une bonne mouillabilité et une bonne adhérence. ionique selon l'invention L'implantation peut être exécutée au moyen de techniques diverses, connues en soi. Tous ions modifiant et améliorant les propriétés physiques de la mouillablité des surfaces de contact avec la brasure peuvent convenir. Il est possible, par implantation ionique, d'introduire dans la surface d'une céramique, un élément par exemple métallique, comme celui qui est présent en plus forte concentration dans le métal qui sera brasé sur la céramique La technique d'implanta- tion permet également, si nécessaire, d'implanter un ou plusieurs éléments simultanément. Ce procédé d'ensemencement d'une surface céramique avec un ion par exemple métallique permet d'améliorer considérablement la qualité de la liaison entre ladite céramique et la brasure, en remplacant une interface abrupte séparant deux matériaux antino- miques, en une interface à composition graduée, comprenant dans la matrice céramique, en inclusion, une quantité non négligeable d'ions "mouillants". De la même manière, un ensemencement d'une surface d'une pièce métallique ou d'un cristal d'oxyde métallique permet d'améliorer la qualité de la liaison entre ledit métal et la brasure, lorsque la brasure et le métal n'ont pas entre eux une très bonne mouillabi- lité, ou encore entre le cristal et la brasure. Dans l'exemple de réalisation de l'invention représenté sur la figure 1, on voit un ensemble 1 composé d'une pièce 2, en céramique, d'une pièce support 3 en alliage métallique, la pièce céramique et la pièce support étant liées entre elles par emmanchement. La pièce céramique 2 peut être par exemple une alumine alors que l'alliage métallique constituant la pièce support 3 est un alliage de titane, TAGV. Conformément au procédé de brasage selon l'invention, on implante dans la pièce 2 en céramique des ions de titane, sur la surface 2 a de la pièce en contact avec une brasure 4. Les ions titane sont implantés, selon une technique connue, sous une tension d'accélération comprise dans un intervalle de 10 à 300 Ke V, avec une dose d'ions comprise entre 015 à 108 ions/cm 2 La brasure 4 insérée entre la pièce céramique 2 et la pièce support 3 assemblées est un alliage à base d'argent. Le titane peut être implanté selon deux modes de répartition, comme représenté sur les figures 2 et 3 La figure 2 montre une courbe A de répartition des ions en fonction de la profondeur p du matériau. La densité d d'ions la plus élevée est située dans la matrice de la pièce céramique 2, près de la surface de contact de la brasurc 4. La figure 3 montre une courbe B de réparti- tion des ions, sur laquelle on voit que leur densité d la plus élevée en fonction de la profondeur p dans le matériau est située en surface de la pièce céramique. Il peut être réalisé ainsi un film mince 5 de titane par une technique d'implantation appropriée, la brasure 4 mouillant alors une surface continue de métal lors de sa fusion. On réalise avec le procédé selon l'invention une liaison par brasage entre la pièce céramique et la pièce support métallique, conférant une rigidité mécanique entre lesdites pièces, en particulier lorsque les matériaux des pièces sont incompatibles avec la brasure pour un manque de mouillabilité. REVEND ICATIONS 1 Procédé pour réaliser une liaison par brasage entre deux pièces( 2, 3) et notamment entre une pièce( 2) en céramique et une pièce métallique( 3), selon lequel on assemble les pièces à braser en interposant entre leurs surfaces en contact, une brasure( 4) constituée d'un métal ou d'un alliage métallique dont le point de fusion est à une température moins élevée que le point de fusion des matériaux constituant les pièces à réunir, on élève la température de l'ensemble des pièces, afin de fondre la brasure, la brasure en fusion mouillant la surface en contact des pièces, on refroidit l'ensemble des pièces en contrôlant la température, afin de solidifier la brasure et de réaliser une ensemble rigide avec les pièces, muni d'un joint, caractérisé en ce qu'on implante des ions dans au moins une surface de contact d'une des pièces( 2, 3) à joindre, préalablement à l'assemblage des pièces et à la brasure, pour améliorer la mouillabilité de la brasure sur la surface de contact implantée. 2 Procédé selon la revendication 1 caracté- risé en ce que les ions implantés sont choisis parmi les ions Ti, Al, Cr, Mn, Fe, Co, Ni, Cu, Ag, Au, Zr. 3 Procédé selon les revendications 1 et 2 caractérisé en ce qu'on implante les ions sur la surface de contact de pièces céramiques. 4 Procédé selon les revendications 1 et 2 caractérisé en ce qu'on implante les ions sur la surface de contact de pièces constituées d'un cristal d'oxyde métallique. Procédé selon les revendications 1 et 2 caractérisé en ce qu'on implante les ions sur la surface de contact de pièces métalliques. 6 Procédé selon l'une des revendications 1 à 5, caractérisé en ce que les ions sont répartis majoritairement dans la matrice du matériau de la pièce implantée, près de la surface de contact (Fig 2). 7 Procédé selon l'une des revendications 1 à 6, caractérisé en ce que les ions sont répartis d'une part dans la matrice du matériau de la pièce et en surface de la pièce pour former un film( 5) composé majoritairement des ions implantés (Fig 3). 8 Ensemble composé de pièces brasées et notamment composé d'une pièce céramique et d'une pièce métallique, caractérisé en ce qu'il est réalisé par la mise en oeuvre du procédé selon l'une quelconque des revendications 1 à 7. 9 Ensemble selon la revendication 8, composé d'une pièce( 2) en céramique, d'une pièce( 3) support de la pièce céramique, en métal ou alliage métallique, les pièces étant liées rigidement entre elles par un emmanchement, caractérisé en ce que dans l'emmanchement est inséré une brasure( 4) liant mécaniquement la pièce céramique et la pièce support.